(57)【要約】  本発明はポリウレタンウレア弾性糸に関し、１）ジイソシアネートの全体重量対比２〜２５モル％の２，４′‐ジフェニルメタンジイソシアネートが含まれた混合物を用いて予備重合体を製造し、２）予備重合体に鎖延長剤を添加して、３）最終重合物の固形物含量が４０モル％以上のポリウレタンウレア重合物を得た後、これを攪拌して収得したポリウレタンウレア紡糸原液を熟成して紡糸することを特徴とする均一性と熱硬化性に優れた弾性糸に関するものである。【選択図】なし【特許請求の範囲】
【請求項１】
以下の測定方法に基づく原糸の断面異形度が１．２０以下、ＨＳＥが５０％以上のポリウレタンウレア弾性糸。
１）断面異形度の測定方法であって、ポリウレタンウレア弾性糸を長手方向に垂直に切断して断面のＷ及びＨの長さを顕微鏡で測定し、Ｗ／Ｈ比で定義される断面異形度を計算する測定方法。ここで、Ｗは原糸の断面を横断（ｃｒｏｓｓ）する最も長い直線の長さであり、Ｈは原糸の断面を横断する最も長い直線（Ｗ）と垂直に交差する最も短い直線の長さである。
２）ＨＳＥの測定方法であって、初期原糸Ｌ０を大気に露出された状態で１００％伸張した後に長さＬ１を測定し、次いで１７０℃で１分間乾熱処理してから室温で冷却した後で原糸の長さＬ２を測定し、後乾熱処理された原糸を弛緩された状態において１００℃で３０分間湿熱処理し、室温で乾燥して原糸の長さＬ３を測定し、下記の（式１）によりＨＳＥを測定する測定方法。
ＨＳＥ（％）＝｛（Ｌ３−Ｌ０）／（Ｌ１−Ｌ０）｝×１００・・・（式１）
【請求項２】
前記ポリウレタンウレア弾性糸において、２，４′‐ジフェニルメタンジイソシアネートがジイソシアネートの全体に対して２〜２５モル％含まれることを特徴とする、請求項１に記載のポリウレタンウレア弾性糸。
【請求項３】
前記ポリウレタンウレア弾性糸において、紡糸ノズル通過直前の重合物の固形分含量が４０重量％以上であることを特徴とする、請求項１に記載のポリウレタンウレア弾性糸。
【請求項４】
前記ポリウレタンウレア弾性糸において、ポリオールとジイソシアネートの下記の（式２）で定義される１次重合時のＮＣＯ％が１．７〜４．１％の範囲を有することを特徴とする、請求項１に記載のポリウレタンウレア弾性糸。
ＮＣＯ％＝［１００×２×ＮＣＯ化学式量×（キャッピング比−１）/｛ジイソシアネート分子量×キャッピング比）＋ポリオール分子量｝・・・（式２）
上記（式２）においてキャッピング比はジイソシアネートモル比/ポリオールモル比である。
【発明の詳細な説明】
【技術分野】
【０００１】
本発明は、均一性と熱硬化性に優れるポリウレタンウレア弾性糸に関する。より詳しくは、ポリウレタン予備重合体の製造のときにジイソシアネートに４，４´‐ジフェニルメタンジイソシアネートを含む１種以上のジイソシアネートに２，４´‐ジフェニルメタンジイソシアネート２〜２５モル％混合して用い、最終ポリウレタンウレア重合物の固形分含量が４０重量％以上であることを特徴とする、均一性と熱硬化性に優れるポリウレタンウレア弾性糸に関する。  
【背景技術】
【０００２】
ポリウレタンウレアは、一般にポリオールと過量のジイソシアネート化合物を反応させてポリオールの両末端にイソシアネート基を有する予備重合体（ｐｒｅｐｏｌｙｍｅｒ）を得る１次重合反応物と、前記予備重合体を適切な溶媒に溶解した後、その溶液にジアミン系またはジオール系鎖延長剤を添加し、モノアルコールまたはモノアミンなどのような鎖終結剤などを反応させる段階を経て、ポリウレタンウレア繊維の紡糸液を作った後、乾式及び湿式紡糸によってポリウレタンウレア弾性糸を得る。
【０００３】
このようなポリウレタンウレア弾性糸は優れた弾性及び弾性回復力を有する固有の特性のために様々な用途に用いられており、その用途範囲が拡大しているにつれて従来の繊維に新たな付加的特性が引き続いて求められている。
【０００４】
一般にポリウレタンウレア弾性糸は、熱に敏感な相手糸（ナイロン、シルク、綿など）との混用編織後に実施される後加工においてセッティングのための高い熱処理によって相手糸の熱脆化を生じ、これは原反物を黄変させるとかタッチ（ｔｏｕｃｈ）を低下させるなどの問題が生じていた。このような問題を解決するために低温でも熱セッティングが可能なポリウレタンウレア弾性糸に対する需要が増加して、その間弾性糸の製造業体ではポリウレタンウレア系弾性糸の熱硬化性を向上させるための努力が持続的になされてきた。
【０００５】
例えば、特許文献１（米国特許第５,９４８,８７５号）では鎖延長剤として２‐メチル‐１，５-ペンタンジアミンを５０モル％以上用いてポリウレタンウレア弾性糸の熱硬化性を改善する方法が開示されており、米国特許第６,４７２,４９４号では混合される２，４-ジフェニルジイソシアネートの含量を２３〜５５モル％に適用してポリウレタンウレア弾性糸の熱硬化性を改善する方法が開示されており、特許文献２（国内自社特許第０,９４２,３５９号）では２，４′−ジフェニルメタンジイソシアネートを２〜２５モル％を混合し、補助鎖延長剤として１、２−ジアミノプロパンを用いて熱硬化性を改善する方法が開示されている。しかし、前記特許らにより公開の技術は、耐熱性が低下し、モジュラスと弾性回復率が不十分であって紡糸中に糸テンションが低減し、糸流動が増加して作業性に不利を来たし、原糸の均一性が不十分であって交・編織物適用の際に原反物の品質が不良化する不都合があった。
【先行技術文献】
【特許文献】
【０００６】
【特許文献１】米国特許第５,９４８,８７５号明細書
【特許文献２】韓国特許第０,９４２,３５９号
【発明の概要】
【発明が解決しようとする課題】
【０００７】
上のように、現在までは優れた均一性と熱硬化性を同時に有するポリウレタンウレア弾性糸を製造する技術は完璧に定立されてはいない状態にある。
【課題を解決するための手段】
【０００８】
本発明に係る実施形態によれば、以下の測定方法に基づく原糸の断面異形度が１．２０以下、ＨＳＥが５０％以上のポリウレタンウレア弾性糸である。
１）断面異形度の測定方法であって、ポリウレタンウレア弾性糸を長手方向に垂直に切断して断面のＷ及びＨの長さを顕微鏡で測定し、Ｗ／Ｈ比で定義される断面異形度を計算する測定方法。ここで、Ｗは原糸の断面を横断（ｃｒｏｓｓ）する最も長い直線の長さであり、Ｈは原糸の断面を横断する最も長い直線（Ｗ）と垂直に交差する最も短い直線の長さである。
【０００９】
２）ＨＳＥの測定方法であって、初期原糸Ｌ０を大気に露出された状態で１００％伸張Ｌ１した後、１７０℃で１分間乾熱処理してから室温で冷却した後で原糸の長さＬ２を測定し、乾熱処理された原糸を弛緩された状態において１００℃で３０分間湿熱処理し、室温で乾燥して原糸の長さＬ３を測定し、下記の（式１）によりＨＳＥを測定する測定方法。
【００１０】
ＨＳＥ（％）＝｛（Ｌ３−Ｌ０）／（Ｌ１−Ｌ０）｝×１００・・・（式１）
本発明に係る他の実施形態によれば、ポリオールとジイソシアネート重合物からなるポリウレタンウレア弾性糸において、
１）ジイソシアネートの全体重量対比２〜２５モル％の２，４′-ジフェニルメタンジイソシアネートが含まれた混合物を用いて予備重合体を製造し、
２）予備重合体に鎖延長剤を添加してポリウレタンウレア重合物を得た後、
３）最終ポリウレタンウレア重合物の固形分含量が４０重量％以上のポリウレタンウレア紡糸原液を製造してこれを紡糸することを特徴とする均一性と熱硬化性に優れるポリウレタンウレア弾性糸を提供する。
【００１１】
本発明に係る他の実施形態によれば、第１ジイソシアネートの含量は７５〜９８モル％であり、第２ジイソシアネートの含量は２〜２５モル％であり、この際、第２ジイソシアネートは２，４′-ジフェニルメタンジイソシアネートを用いることを特徴とする。２，４′-ジフェニルメタンジイソシアネートは既存の４，４′-ジフェニルメタンジイソシアネート対比立体的構造を有しており、立体障害のためにハードセグメント分子間、水素結合力及び分子内の水素結合力が弱化してソフトセグメント含量が増加したものと同様の効果を奏することから、原糸の熱硬化性を向上させる効果がある。
【００１２】
本発明に係る他の好適な実施形態によれば、最終ポリウレタンウレア重合物の固形分含量が４０重量％以上であることを特徴とする。固形分含量が４０重量％以上であれば、紡糸中に原糸表面の乾燥速度と原糸内部-表面間のソルベント拡散速度と間の偏差が低減して原糸の断面がより円形に近づくようになって断面異型度（ｎｏｎ‐ｒｏｕｎｄ  ｔｙｐｅ  ｃｒｏｓｓ  ｓｅｃｔｉｏｎ）の値が１．０に近づいており、原糸の断面異型度が１．０に近づき、原糸の断面異型度が１．０に近づくほど原糸の均一性は改善される効果がある。
【００１３】
本発明に係るポリウレタンウレア弾性糸は原糸の断面異型度が１．２０以下であり、ｕｓｔｅｒ％が１．０未満であり、乾熱温度１７０℃処理後、Ｈｅａｔ  Ｓｅｔ  Ｅｆｆｉｃｉｅｎｃｙ（ＨＳＥ）が５０％以上であることを特徴とする。
【発明の効果】
【００１４】
本発明は、均一性と熱硬化性に優れるポリウレタンウレア弾性糸を製造することによって、均一性の低下がないことから原反物の品質が優れており、低温における熱セッティングが可能であって、相手糸の熱脆化を防止することによって従来より交・編織物の黄変がなくタッチ（ｔｏｕｃｈ）に優れている効果を奏する。
【図面の簡単な説明】
【００１５】
【図１】原糸の断面における最も長い直線の長さＨと最も短い直線の長さ（Ｗ）を模式的に示す図である。
【図２】Ｕ％を求めるための面積比を模式的に示す図である。
【発明を実施するための形態】
【００１６】
以下、本発明の実施形態のポリウレタンウレア弾性糸についてより詳細に説明する。しかしながら、本発明の実施例は多様な形態に変形が可能であって、本発明の範囲が以下に説明する実施形態に限定されるのではない。なお、この明細書全体において、ある構成要素を「含む」というのは特別に反対となる記載がない限り、他の構成要素を除外するのではなく、他の構成要素をさらに含むことができることを意味する。
【００１７】
本発明の実施形態に係る弾性糸は、過量のジイソシアネートにポリオールを重合させて予備重合体を得て、これを有機溶媒に溶解させた後、その溶液に鎖延長剤及び鎖終止剤を添加して２次重合を遂行して紡糸原液を製造する。この際、鎖延長剤及び鎖終止剤は全部を一挙に添加するか、または２つ以上の段階に区分して添加できる。
【００１８】
本発明においてポリウレタンウレア弾性糸の製造に用いられるジイソシアネートの具体例としては、４，４′-ジフェニルメタンジイソシアネート、１，５′-ナフタレンジイソシアネート、１，４′-フェニレンジイソシアネート、ヘキサメチレンジイソシアネート、１，４′‐シクロヘキサンジイソシアネート、４，４′‐ジシクロヘキシルメタンジイソシアネート、またはイソホロンジイソシアネートなどがあり、これらのジイソシアネートのうち、４，４′-ジフェニルメタンジイソシアネートを含む１種以上のジイソシアネートに２，４′-ジフェニルメタンジイソシアネートを混合して用い、この際、２，４′-ジフェニルメタンジイソシアネートの含量は２〜２５モル％が適正である。
【００１９】
２，４′‐ジフェニルメタンジイソシアネートは、既存の４，４′‐ジフェニルメタンジイソシアネートに対比して立体的な構造を有しているので、立体障害のためにハードセグメント分子間の水素結合力及び分子内の水素結合力が弱化してソフトセグメント含量が増加したものと同様の効果を奏することにより原糸の熱硬化性が向上する効果がある。
２，４′-ジフェニルメタンジイソシアネートの含量が２モル％未満であれば熱硬化性の向上効果が不十分であり、２５モル％を超過すれば原糸モジュラスが急激に低下する不都合を生じるので、本発明において前記２，４′-ジフェニルメタンジイソシアネートの含量は前記範囲内にあることが好ましい。
【００２０】
本発明において用いられる高分子ジオールは、ポリテトラメチレンエーテルグリコール、ポリトリメチレンエーテルグリコール、ポリプロピレングリコール、 ポリカーボネートジオール、アルキレンオキシドとラクトンモノマーの混合物と、ポリ（テトラメチレンエーテル）グリコールの共重合体、３-メチル‐テトラヒドロフランとテトラヒドロフランの共重合体などから１種またはこれらの２種以上の混合物を挙げられるが、必ずしもこれらに制限されるものではない。
【００２１】
本発明において予備重合体のイソシアネート重量比率は、ポリウレタンウレア弾性糸としての適正な物性発現のために１．７〜４．１％であるのが好ましい。もしも予備重合体のイソシアネート重量比率が１．７％未満であるか、４．１％を超過すれば弾性糸の深刻な物性低下を来たす。
【００２２】
鎖延長剤としては、ジアミンなどが用いられ、例えば、エチレンジアミン、１，２‐ジアミノプロパン、１，３-ジアミノプロパン、１，４-ジアミノブタン、２，３‐ジアミノブタン、１，５-ジアミノペンタン、１，６-ヘキサメチレンジアミン、及び１，４-シクロヘキサンジアミンなどの1種またはこれらの２種以上の混合物を挙げられる。
【００２３】
ポリウレタンウレアの鎖終止剤としては、１官能基を有するアミン、例えば、ジエチルアミン、モノエタノールアミン、ジメチルアミンなどが用いられる。
最終ポリウレタンウレア重合物の固形分含量が４０重量％以上であることを特徴とする。固形分含量が４０重量％以上であれば固形分対比ソルベント(ｓｏｌｖｅｎｔ)の含量が低くなるので、紡糸中に原糸表面のソルベント乾燥速度対比原糸内部で表面間のソルベント拡散速度間の偏差が低減することによってより均一な乾燥がなされて、ポリウレタンウレア弾性糸の断面が円形に近接する効果をもたらし、断面異形度は１．０に近づく。断面異形度値が１．０に近づくほど弾性糸は均一な円形の断面を有することになってｕｓｔｅｒ％が改善され、このような弾性糸を用いて交・編織物を編織及び染加工する場合、原反物の品質を向上させる効果がある。
【００２４】
また、本発明においては紫外線、大気スモッグ及びスパンテックス加工に伴う熱処理過程などによるポリウレタンウレアの変色と物性の低下を防止するために、紡糸原液に立体障害フェノール系化合物、ベンゾフラン‐オン系化合物、セミカルバジド系化合物、ベンゾトリアゾール系化合物、重合体性３級アミン安定剤などを適切に組み合わせて添加することができる。
【００２５】
さらに、本発明のポリウレタンウレア弾性糸は、前記成分以外にも二酸化チタン、マグネシウムステアレートなどのような添加剤を含ませられる。
以下、具体的な実施例及び比較例を通して本発明の優秀性を詳細に説明するが、このような実施例は、単に本発明を例証するためのものであって、本発明の範囲を制限するものと解釈されるべきではない。
【００２６】
後述する実施例及び比較例で言及するポリマーのＮＣＯ％測定法及びポリウレタンウレア弾性糸の物性は、次のように測定した。
＜ＮＣＯ％測定法＞
ＮＣＯ％＝［１００×２×ＮＣＯ化学式量×（キャッピング比−１）/｛ジイソシアネート分子量×キャッピング比）＋ポリオール分子量｝
上記式においてキャッピング比はジイソシアネートモル比/ポリオールモル比である。
【００２７】
＜原糸の強度及び伸度＞
自動強伸度測定装置（ＭＥＬ基、Ｔｅｘｔｅｃｈｎｏ社）を用いて試料の長さ１０ｃｍ，引張速度１００ｃｍ/ｍｉｎにして測定する。この場合、破断時の強度と伸度の値が測定され、原糸２００％伸張時に原糸にかかる荷重（２００％モジュラス）も測定される。
【００２８】
＜原糸の断面異形度＞
原糸を長手方向に垂直に切断して断面上でＷ及びＨの長さを顕微鏡で測定した上で比率を計算し、１．０に近接するほど断面が円形に近づいて均一性が優れるもので定める。
【００２９】
＜断面異形度＝Ｗ／Ｈ＞
図１に示されるように、Ｗ：原糸の断面を横断（ｃｒｏｓｓ）する最も長い直線の長さＨ：原糸の断面を横断する最も長い直線（Ｗ）と垂直に交差する最も短い直線の長さ、として、断面異形度＝Ｗ／Ｈが定義される。
【００３０】
＜原糸のＵ％＞
Ｕｓｔｅｒ％測定装置（ＫＥＴ-ＱＴ）を用いてＦｅｅｄｉｎｇ  ＲｏｌｌｅｒのＳｐｅｅｄを原糸「ｄｅ」によって異なる（２０ｄは３０ｍ／ｍｉｎ）ように設定して測定する。一定の速度で２０秒間解糸された原糸の太さをセンサーが自動的に読んで平均値を計算して０％基準ラインを描く。この値を基準に単位時間当たりセンサーが読んだ原糸の太さがより太ければ０％基準ライン対比（＋）領域にポイントを取り、太さが細ければ０％基準ライン対比（−）領域にポイントを取って図２に示されるようにグラフが描かれる。０％基準ラインから外れる程度を面積で計算してＵ％を示し、値が小さいほど原糸の均一性が優れる。
Ｕ％＝０％基準ラインを外れる面積（図２の黒い部分）／０％基準ラインの下の面積（図２の横線部の長方形）×１００
【００３１】
＜原糸の熱硬化性＞
初期原糸Ｌ０を大気に露出された状態で１００％伸張Ｌ１した後、１７０℃で１分間乾熱処理してから室温で冷却した後で原糸の長さＬ２を測定する。乾熱処理された原糸を弛緩した状態で１００℃で３０分間湿熱処理し、室温で乾燥して原糸の長さＬ３を測定する（ここで、Ｌ０，Ｌ１，Ｌ２，Ｌ３は、各工程（処理）後の原糸の長さを言う）。熱硬化性およびＨＳＥはそれぞれ下記の式によって求められる。
【００３２】
乾熱硬化性（％）＝｛（Ｌ２−Ｌ０）／（Ｌ１−Ｌ０）｝×１００
ＨＳＥ（％）＝｛（Ｌ３−Ｌ０）／（Ｌ１−Ｌ０）｝×１００
（実施例１）
キャッピング比ＣＲ  １．８０，４，４′‐ジフェニルメタンジイソシアネート９５モル％と、２，４′‐ジフェニルメタンジイソシアネート５モル％含量で調製した。鎖延長剤としてはエチレンジアミンと１，２‐ジアミノプロパンを８０モル％と２０モル％の比率で、鎖終結剤としてはジエチルアミンを用いた。鎖延長剤と鎖終結剤の比率は１０：１にし、用いられたアミンは総濃度７モル％に調製し、溶媒としてはジメチルアセトアミドを用いて最終重合物の固形分含量が４５重量％のポリウレタンウレア紡糸溶液を得た。
上記のように収得した紡糸原液を９００ｍ／ｍｉｎの速度で乾式紡糸して２０デニール１フィラメントのポリウレタンウレア弾性糸を製造し、その物性を評価して表１に示した。
【００３３】
（実施例２）
４，４′‐ジフェニルメタンジイソシアネート８５モル％と、２，４′‐ジフェニルメタンジイソシアネート１５モル％の含量で調製することを除いては、実施例１と同様に実施してポリウレタンウレア弾性糸を製造し、その物性を評価して表１に示した。
【００３４】
（実施例３）
４，４′‐ジフェニルメタンジイソシアネート７５モル％と、２，４′―ジフェニルメタンジイソシアネート２５モル％の含量で調製することを除いては、実施例１と同様に実施してポリウレタンウレア弾性糸を製造し、その物性を評価して表１に示した。
【００３５】
（実施例４）
４，４′‐ジフェニルメタンジイソシアネート７０モル％と、２，４′‐ジフェニルメタンジイソシアネート３０モル％の含量で製造することを除いては、実施例１と同様に実施してポリウレタンウレア弾性糸を製造し、その物性を評価して表１に示した。
【００３６】
（比較例１）
最終重合物の固形分含量を３５重量％にすることを除いては、実施例３と同様に実施してポリウレタンウレア弾性糸を製造し、その物性を評価して表１に示した。
【００３７】
【表１】
2016520164.tif 000002
【００３８】
上記表１のように、２，４′‐ジフェニルジイソシアネートを２５モル％以上用いる場合、均一性と熱硬化性は優れるが２００％モジュラスが低下することが確認できる。また、最終重合物の２，４′‐ジフェニルメタンジイソシアネートを２〜２５モル％用いても最終重合物の固形分含量が４０重量％未満の場合、熱硬化性に優れているが、断面異形度はＵ％が不十分であることが確認できる。
【００３９】
以上、本発明の好ましい例についてある程度特定的に説明したが、これらについて多様な変更ができることは言うまでもない。そのために、本発明の範囲及び精神から逸脱することなく、本明細書の中で特定的に記載された形態とは別の形態に本発明を実施できることは当然なものとして理解されるべきである。
【国際調査報告】
2016520164.tif 000003
2016520164.tif 000004
2016520164.tif 000005
2016520164.tif 000006